(57)【要約】【課題】信号トラック上に記録形成するマーク直前のスペース長の影響を受けることなく、当該スペース直後に同一のチャネル周期Ｔのマークが位置していれば、必ず同一のマーク長を得ることができるように情報を光磁気記録する。【解決手段】２Ｔ又は３Ｔのマーク長ｍｌを有するマークｍに引き続き形成するスペース長ｓｌが４Ｔ〜８Ｔのいずれかの場合、あるいは、４Ｔ又は５Ｔのマーク長ｍｌを有するマークｍに引き続いて形成されるスペースｓのスペース長ｓｌが６Ｔ〜８Ｔのいずれかの場合には、当該スペース長ｓｌを遅延時間ｄＴｓを有して設定する。【選択図】図１
2009116971.tif 000002
【特許請求の範囲】
【請求項１】
記録すべき情報で光変調したレーザ光を第１ピークパワーレベルで信号トラックとなる案内溝上に照射してマークを形成し、先行する当該マークの後方部分にその前方部分が重なるように前記レーザ光を前記第１ピークパワーレベルよりも低い第２ピークパワーレベルで前記案内溝上に照射してスペースを形成し、先行する当該スペースの後方部分にその前方部分が重なるように前記レーザ光Ｌを前記第２ピークパワーレベルから前記第１ピークパワーレベルに戻して前記案内溝上に照射して新たなマークを形成する、前記レーザ光の一連の照射を繰り返し行って、前記案内溝上に前記マーク及び前記スペースを交互に形成することにより、高密度光磁気記録が行なわれる光磁気記録媒体であって、
前記レーザ光が入射する入射面を有する光透過性のディスク基板の出射面上に、第１誘電体層、第１磁性層、第２磁性層、第３磁性層、第４磁性層、第５磁性層、第２誘電体層、熱制御層を、それぞれ順次積層してなり、
前記ディスク基板の前記出射面は、前記案内溝を螺旋状に形成してなり、
前記第１、第２誘電体層はそれぞれ、ＳｉＮである光透過性誘電材料からなり、
前記第１磁性層〜前記第５磁性層はそれぞれ、Ｇｄ、Ｔｂ、Ｄｙである希土類と、Ｆｅ、Ｃｏである遷移金属とからなり、かつ前記希土類と前記遷移金属との組成比に応じて各層の磁気特性をそれぞれ調整可能とする合金からなり、
前記熱制御層は、Ａｌを主成分とするＡｌ−Ｓｉ合金からなる、
ことを特徴とする光磁気記録媒体。
【請求項２】
請求項１記載の光磁気記録媒体を用いて、前記高密度光磁気記録を行なう光磁気記録媒体の記録方法であって、
前記マークのマーク長及び前記スペースのスペース長は、それぞれ、２Ｔ，３Ｔ，４Ｔ，５Ｔ，６Ｔ，７Ｔ，８Ｔ（Ｔはチャネル周期）のいずれかに対応しており、
前記マーク及び前記スペースを前記案内溝上に順次交互に形成するための、前記レーザ光のパワーストラテジは、
前記レーザ光のパワーレベルを、Ｐｐ１＞Ｐｐ２＞Ｐｂ１＞Ｐｂ２
（但し、
Ｐｐ１：第１ピークパワーレベル
Ｐｐ２：第２ピークパワーレベル
Ｐｂ１：マークのボトムパワーレベル
Ｐｂ２：スペースのボトムパワーレベル）
とすると、
前記スペースは、当該スペースの先端から当該スペースの終端に亘り、遅延時間ｄＴｓ、先頭バルスＴｓ１、マルチパルスＴｓｍを、前記スペース長に応じて、設定し、
前記マークは、当該マークの先端から当該マークの終端に亘り、先行ピークパルスＴｍ１、先行ボトムパルスＴｂ１、後行ピークパルスＴｍ２、後行ボトムパルスＴｂ２を、前記マーク長に応じて、設定して、
前記スペースの先端から前記マークの終端に亘り、順次、遅延時間ｄＴｓ、先頭バルスＴｓ１、マルチパルスＴｓｍ、先行ピークパルスＴｍ１、先行ボトムパルスＴｂ１、後行ピークパルスＴｍ２、後行ボトムパルスＴｂ２を、前記マーク長及び前記スペース長に応じて、配列した場合に、
当該マークのマーク長が、６Ｔ，７Ｔ，８Ｔのいずれかであることを判定する第１ステップと、
前記第１ステップの判定の結果、前記マーク長が６Ｔ，７Ｔ，８Ｔのいずれかに対応した長さであるときは、当該マークの直前に位置するスペースは、当該スペース長を、遅延時間ｄＴｓを有することなく設定する第２ステップと、
前記第１ステップの判定の結果、前記マーク長が６Ｔ，７Ｔ，８Ｔのいずれかに対応した長さでないときには、当該マーク長が２Ｔ又は３Ｔの長さであることを判定する第３ステップと、
前記第３ステップの結果、前記マーク長が２Ｔ又は３Ｔの長さであるときに、当該マークの直前に位置する前記スペースのスペース長が、２Ｔ又は３Ｔの長さであることを判定する第４ステップと、
前記第４ステップの判定の結果、当該マークの直前に位置する前記スペースのスペース長が、２Ｔ又は３Ｔの長さであるときは、当該マークの直前に位置するスペースは、当該スペース長を、遅延時間ｄＴｓを有することなく設定し、一方、前記第４ステップの結果、当該マークの直前に位置するスペースのスペース長が、２Ｔ又は３Ｔの長さでないときには、当該マークの直前に位置するスペースのスペース長が、４Ｔ，５Ｔ，６Ｔ，７Ｔ，８Ｔのいずれかであることを判定する第５ステップと、
前記第５ステップの判定の結果、当該マークの直前に位置する前記スペースのスペース長は４Ｔ，５Ｔ，６Ｔ，７Ｔ，８Ｔのいずれかでないときには、当該マークの直前に位置するスペースは、当該スペース長を、遅延時間ｄＴｓを有することなく設定する第６ステップと、
一方、前記第３ステップの結果、前記マーク長が２Ｔ又は３Ｔの長さでないときには、当該マークの直前に位置する前記スペースのスペース長は、６Ｔ，７Ｔ，８Ｔのいずれかであることを判定する第７ステップと、
前記第７ステップの判定の結果、当該マークの直前に位置する前記スペースのスペース長が、６Ｔ，７Ｔ，８Ｔのいずれかであるときには、当該マークの直前に位置するスペースは、当該スペース長を、遅延時間ｄＴｓを有して設定する第８ステップとを有することを特徴とする光磁気記録媒体の記録方法。
【発明の詳細な説明】
【技術分野】
【０００１】
本発明は、情報を光磁気記録する光磁気記録媒体及び光磁気記録媒体の記録方法に関する。
【背景技術】
【０００２】
近年、光ディスク等の記録媒体の大容量化開発は盛んに行なわれている。光ディスクの記録密度は、光ピックアップ再生光学系のレーザ光の波長及び対物レンズの開口数に大きく依存する。レーザ光の波長λと対物レンズの開口数ＮＡとが決まると、光スポット径が定まる。再生時の検出可能限界の記録マーク（以下「マーク」と記す）のマークサイズは、λ／（２ＮＡ）程度である。
【０００３】
そこで、青紫色レーザ光を使って波長λを短波長化し、λを小さくし、対物レンズの開口数ＮＡを０．８５程度まで大きくした、ブルーレイディスクシステムが実用化され始めている。
【０００４】
しかしながら、レーザ光の波長λや対物レンズの開口数ＮＡには限界がある。このために更なる記録容量の高密度化を目指して、光ディスクの構造や読み取り方法を改良して、光スポット径に依存せずに、記録密度を向上するための技術が求められていた。
【０００５】
この高密度化技術の一つとして、特開平６−２９０４９６号公報（特許文献１）には、グルーブとランドとの凹凸が形成された光透過性の光ディスク基板表面上に、第１磁性層、第２磁性層、第３磁性層を順次積層し、第１磁性層は、第３磁性層に比べて相対的に磁壁抗磁力が小さく、第２磁性層は、第１磁性層及び第３磁性層よりもキュリー温度が低い「光磁気記録媒体、再生方法及び再生装置」が提案された。
【０００６】
そして、この光磁気記録媒体に記録したマークの境界部に存在する第１磁性層の磁壁を温度勾配により磁壁移動して、この移動に伴う磁化反転を反射光の偏光状態の変化として検出し、光学的な再生限界以下でマークを再生できる光磁気記録媒体の磁気再生方法が提案されている。
【０００７】
光学的な再生限界以下のマークを形成するためには、微小な磁区を安定して形成する必要がある。しかし微小な磁区を単独で更に小さくしていくと、磁区が揺らいでしまい、安定した微小な磁区を形成できななかった。
【０００８】
そこで、この磁区の揺らぎの影響をほとんど受けない十分な大きさの磁区を形成し、直後に磁区の後方部分を消去し、消去した残りの前方部分だけの磁区をマークとする、磁区後部消去方式の「光磁気記録媒体及びその記録方法」が特開平６−１３１７２２（特許文献２）で提案されている。
【０００９】
図３は光磁気記録媒体の温度変化に対する磁化配向の変化を説明するための図である。
【００１０】
図３に示すように、前記した磁区後部消去方式は、磁性層１〜磁性層５のうち、磁性層１と磁性層３とを交換結合することによって可能である。同図中、６〜９は各温度状態を示し、矢印は配向方向を示している。図示している状態は温度状態６〜温度状態９においてそれぞれ配向した積層状態の磁性層１〜磁性層５を示している。
【００１１】
具体的には、室温の温度状態６では、磁性層１と磁性層３とが共に同一方向（図中矢印は上方向）に配向している。この状態で昇温して、温度Ｔ１を超えたときの温度状態７では、磁性層１、磁性層３、磁性層５のうち、磁性層１はその磁化方向は変わらないものの、交換力により安定な状態に配向する。
【００１２】
さらに温度Ｔ２を超すと、磁性層３の磁化方向が反転し（矢印は下方向）、これにより磁性層１は磁性層３との交換力により、磁性層３と同じ方向に配向する温度状態８となる。この状態から温度が下降して、温度Ｔ２，Ｔ１を経過し、Ｔ３以下の温度状態９まで冷却すると、磁性層３の磁化方向は、温度Ｔ１からＴ２への昇温前の磁化方向に戻る（矢印は上方向）。このとき磁性層１は磁性層３との交換力が弱くなっているので、以前の温度状態８の配向を維持する（矢印は下方向）。
【００１３】
再び、温度状態９（温度Ｔ３）から温度Ｔ２へ昇温すると（温度状態７に復帰）、磁性層１は交換力により再び、磁性層３と同一の磁化方向（矢印は上方向）の安定した状態に復帰する。
【００１４】
こうして、当初の温度状態６から、温度状態７、８を経由して、温度状態９に至るまでの一連の状態は、図示せぬ光磁気記録媒体にレーザ光を照射する際の温度管理のみで制御できる。具体的には、レーザ光源から出射するレーザ光を、パワーストラテジ（即ち、光パルスのパワーの大小とそのパルス幅の長短とを組み合わせた変調パターン）で制御できる。
【００１５】
このために、特許文献１、２に記載された技術を用いた変調記録方法としての「光学的記録媒体への情報記録方法」特開２００５−２５８８９号（特許文献３）が提案されている。これは特許文献２で提案された記録及び消去状態を形成する光パルスを改良したものである。
【特許文献１】特開平６−２９０４９６号公報
【特許文献２】特開平６−２９０４９６号公報
【特許文献３】特開平６−２９０４９６号公報
【発明の開示】
【発明が解決しようとする課題】
【００１６】
前記した磁区後部消去方式は、光スポットの進行方向に対してチャネル周期（以下「Ｔ」と記す）に対応したマーク及びスペースを順次交互に形成して情報を高密度に記録することができる。
【００１７】
しかし、比較的短いＴ（２Ｔ，３Ｔ）に対応した長さのマークを比較的長いＴ（４Ｔ〜８Ｔ）に対応した長さのスペースの直前に形成した場合には、マーク形成時の余熱及びスペース形成時のパワーストラテジ形態の影響によって、直後に形成したスペースはＴに対応した本来の長さよりも少し長いスペースとなってしまう。
【００１８】
この結果、マークの長さは全てのＴに対応した長さで正確に常時形成できるが、一方、スペースの長さはＴに対応した本来の長さで形成できない場合があるために、こうした形態で光磁気記録媒体上に記録形成したマーク及びスペースを順次読み出すと、再生信号のジッタが悪化してしまう問題があった。
【００１９】
そこで、本発明は、上記した問題を解決するべく創案されたものであり、前記した磁区後部消去方式に対応しており、かつレーザ光をパワーストラテジで変調して得た記録レーザ光とし、かつ比較的短いＴ（２Ｔ，３Ｔ）に対応した長さのマークを比較的長いＴ（４Ｔ〜８Ｔ）に対応した長さのスペースの直前に形成する場合には、本来のスペース形成開始時刻を所定時間遅延するようにスペース形成のパワーストラテジ形態を変更して、この遅延時間内にマーク形成時の余熱を逃すことにより、マークの長さは全てのＴに対応した長さで正確に常時形成できると共に、スペースの長さも全てのＴに対応した長さで正確に常時形成できるから、これによって、情報を超高密度で高精度に光磁気記録することができ、また、再生時には、再生ジッタが低減した良好な再生信号を得ることができる光磁気記録媒体を提供することを目的する。
【００２０】
また本発明は、前記した本発明の光磁気記録媒体を用いて上記した磁区後部消去方式に基づいて情報を光磁気記録する光磁気記録媒体の記録方法であり、かつ前記した磁区後部消去方式に対応しており、かつレーザ光をパワーストラテジで変調して得た記録レーザ光とし、かつ比較的短いＴ（２Ｔ，３Ｔ）に対応した長さのマークを比較的長いＴ（４Ｔ〜８Ｔ）に対応した長さのスペースの直前に形成する場合には、本来のスペース開始時刻を所定時間遅延するようにパワーストラテジの形態を変更して、この遅延時間内にマーク形成時の余熱を逃すことにより、マークの長さは全てのＴに対応した長さで正確に常時形成できると共に、スペースの長さも全てのＴに対応した長さで正確に常時形成できるから、これによって、情報を超高密度で高精度に光磁気記録することができる光磁気記録媒体の記録方法を提供することを目的とする。
【課題を解決するための手段】
【００２１】
そこで本発明は、上記した課題を解決するために、下記する（１）、（２）の構成を有する光磁気記録媒体及び光磁気記録媒体の記録方法を提供する。
【００２２】
（１）  図１、図２に示すように、記録すべき情報で光変調したレーザ光Ｌを第１ピークパワーレベルＰｐ１で信号トラックとなる案内溝上に照射してマークｍを形成し、先行する当該マークｍの後方部分にその前方部分が重なるように前記レーザ光Ｌを前記第１ピークパワーレベルＰｐ１よりも低い第２ピークパワーレベルＰｐ２で前記案内溝上に照射してスペースｓを形成し、先行する当該スペースｓの後方部分にその前方部分が重なるように前記レーザ光Ｌを前記第２ピークパワーレベルＰｐ２から前記第１ピークパワーレベルＰｐ１に戻して前記案内溝上に照射して新たなマークｍを形成する、前記レーザ光Ｌの一連の照射を繰り返し行って、前記案内溝上に前記マークｍ及び前記スペースｓを交互に形成することにより、高密度光磁気記録が行なわれる光磁気記録媒体１０であって、
前記レーザ光Ｌが入射する入射面１１ａを有する光透過性のディスク基板１１の出射面１１ｂ上に、第１誘電体層１２、第１磁性層１３、第２磁性層１４、第３磁性層１５、第４磁性層１６、第５磁性層１７、第２誘電体層１８、熱制御層１９を、それぞれ順次積層してなり、
前記ディスク基板１１の前記出射面１１ｂは、前記案内溝を螺旋状に形成してなり、
前記第１、第２誘電体層１２，１８はそれぞれ、ＳｉＮである光透過性誘電材料からなり、
前記第１磁性層〜前記第５磁性層１３〜１７はそれぞれ、Ｇｄ、Ｔｂ、Ｄｙである希土類と、Ｆｅ、Ｃｏである遷移金属とからなり、かつ前記希土類と前記遷移金属との組成比に応じて各層の磁気特性をそれぞれ調整可能とする合金からなり、
前記熱制御層１９は、Ａｌを主成分とするＡｌ−Ｓｉ合金からなる、
ことを特徴とする光磁気記録媒体。
【００２３】
（２）  図１、図２、図１０に示すように、請求項１記載の光磁気記録媒体１０を用いて、前記高密度光磁気記録を行なう光磁気記録媒体の記録方法であって、
前記マークｍのマーク長ｍｌ及び前記スペースｓのスペース長ｓｌは、それぞれ、２Ｔ，３Ｔ，４Ｔ，５Ｔ，６Ｔ，７Ｔ，８Ｔ（Ｔはチャネル周期）のいずれかに対応しており、
前記マークｍ及び前記スペースｓを前記案内溝上に順次交互に形成するための、前記レーザ光ＬのパワーストラテジＰｗは、
前記レーザ光Ｌのパワーレベルを、Ｐｐ１＞Ｐｐ２＞Ｐｂ１＞Ｐｂ２
（但し、
Ｐｐ１：第１ピークパワーレベル
Ｐｐ２：第２ピークパワーレベル
Ｐｂ１：マークのボトムパワーレベル
Ｐｂ２：スペースのボトムパワーレベル）
とすると、
前記スペースｓは、当該スペースｓの先端ｓｓから当該スペースｓの終端ｓｅに亘り、遅延時間ｄＴｓ、先頭バルスＴｓ１、マルチパルスＴｓｍを、前記スペース長ｓｌに応じて、設定し、
前記マークｍは、当該マークｍの先端ｍｓから当該マークｍの終端ｍｅ亘り、先行ピークパルスＴｍ１、先行ボトムパルスＴｂ１、後行ピークパルスＴｍ２、後行ボトムパルスＴｂ２を、前記マーク長ｍｌに応じて、設定して、
前記スペースｓの先端ｓｓから前記マークｍの終端ｍｅに亘り、順次、遅延時間ｄＴｓ、先頭バルスＴｓ１、マルチパルスＴｓｍ、先行ピークパルスＴｍ１、先行ボトムパルスＴｂ１、後行ピークパルスＴｍ２、後行ボトムパルスＴｂ２を、前記マーク長ｍｌ及び前記スペース長ｓｌに応じて、配列した場合に、
当該マークｍのマーク長ｍｌが、６Ｔ，７Ｔ，８Ｔのいずれか（「６Ｔ以上」）であることを判定する第１ステップＳ１と、
前記第１ステップＳ１の判定の結果、前記マーク長ｍｌが６Ｔ，７Ｔ，８Ｔのいずれかに対応した長さであるときは、当該マークｍの直前に位置するスペースｓは、当該スペース長ｓｌを、遅延時間ｄＴｓを有することなく設定する第２ステップＳ２と、
前記第１ステップＳ１の判定の結果、前記マーク長ｍｌが６Ｔ，７Ｔ，８Ｔのいずれかに対応した長さでないときには、当該マーク長ｍｌが２Ｔ又は３Ｔの長さであることを判定する第３ステップＳ３と、
前記第３ステップＳ３の結果、前記マーク長ｍｌが２Ｔ又は３Ｔの長さであるときに、当該マークｍの直前に位置する前記スペースｓのスペース長ｓｌが、２Ｔ又は３Ｔの長さであることを判定する第４ステップＳ４と、
前記第４ステップＳ４の判定の結果、当該マークｍの直前に位置する前記スペースｓのスペース長ｓｌが、２Ｔ又は３Ｔの長さであるときは、当該マークｍの直前に位置するスペースｓは、当該スペース長ｓｌを、遅延時間ｄＴｓを有することなく設定し、一方、前記第４ステップＳ４の結果、当該マークｍの直前に位置するスペースｓのスペース長ｓｌが、２Ｔ又は３Ｔの長さでないときには、当該マークｍの直前に位置するスペースｓのスペース長ｓｌが、４Ｔ，５Ｔ，６Ｔ，７Ｔ，８Ｔのいずれかであることを判定する第５ステップＳ５と、
前記第５ステップＳ５の判定の結果、当該マークｍの直前に位置する前記スペースｓのスペース長ｓｌは４Ｔ，５Ｔ，６Ｔ，７Ｔ，８Ｔのいずれかでないときには、当該マークｍの直前に位置するスペースｓは、当該スペース長ｓｌを、遅延時間ｄＴｓを有することなく設定する第６ステップＳ６と、
一方、前記第３ステップＳ３の結果、前記マーク長ｍｌが２Ｔ又は３Ｔの長さでないときには、当該マークｍの直前に位置する前記スペースｓのスペース長ｓｌは、６Ｔ，７Ｔ，８Ｔのいずれかであることを判定する第７ステップＳ７と、
前記第７ステップＳ７の判定の結果、当該マークｍの直前に位置する前記スペースｓのスペース長ｓｌが、６Ｔ，７Ｔ，８Ｔのいずれかであるときには、当該マークｍの直前に位置するスペースｓは、当該スペース長ｓｌを、遅延時間ｄＴｓを有して設定する第８ステップＳ８とを有することを特徴とする光磁気記録媒体の記録方法。
【発明の効果】
【００２４】
本発明は、上記した問題を解決するべく創案されたものであり、前記した磁区後部消去方式に対応しており、かつレーザ光をパワーストラテジで変調して得た記録レーザ光とし、かつ比較的短いＴ（２Ｔ，３Ｔ）に対応した長さのマークを比較的長いＴ（４Ｔ〜８Ｔ）に対応した長さのスペースの直前に形成する場合には、本来のスペース形成開始時刻を所定時間遅延するようにスペース形成のパワーストラテジ形態を変更して、この遅延時間内にマーク形成時の余熱を逃すことにより、マークの長さは全てのＴに対応した長さで正確に常時形成できると共に、スペースの長さも全てのＴに対応した長さで正確に常時形成できるから、これによって、情報を超高密度で高精度に光磁気記録することができ、また、再生時には、再生ジッタが低減した良好な再生信号を得る光磁気記録媒体を提供することができる。
【００２５】
また本発明は、前記した本発明の光磁気記録媒体を用いて上記した磁区後部消去方式に基づいて情報を光磁気記録する光磁気記録媒体の記録方法であり、かつ前記した磁区後部消去方式に対応しており、かつレーザ光をパワーストラテジで変調して得た記録レーザ光とし、かつ比較的短いＴ（２Ｔ，３Ｔ）に対応した長さのマークを比較的長いＴ（４Ｔ〜８Ｔ）に対応した長さのスペースの直前に形成する場合には、本来のスペース開始時刻を所定時間遅延するようにパワーストラテジの形態を変更して、この遅延時間内にマーク形成時の余熱を逃すことにより、マークの長さは全てのＴに対応した長さで正確に常時形成できると共に、スペースの長さも全てのＴに対応した長さで正確に常時形成できるから、これによって、情報を超高密度で高精度に光磁気記録できる光磁気記録媒体の記録方法を提供することができる。
【発明の実施の形態】
【００２６】
以下、本発明の光磁気記録媒体の実施の形態、本発明の光磁気記録媒体の記録方法を実行するための光磁気記録媒体記録再生装置、そして本発明の光磁気記録媒体の記録方法の実施の形態、の順に、説明する。
【００２７】
図１は本発明の光磁気記録媒体に集光照射するレーザ光のパワーストラテジを説明するための図、図２は本発明の光磁気記録媒体の積層構造を説明するための図、図４は図１に示すパワーストラテジにおける記録パワー値を示す図、図５は２Ｔ〜８Ｔにおけるマーク長及びスペース長の各値を示す図、図６はスペース先端における遅延時間の有無を示す図、図７はマーク直前に位置するスペース長の各値を示す図、図８はマーク直前に位置するスペース長の各値を示す図、図９は光磁気記録媒体記録再生装置の主要部を示すブロック構成図、図１０は本発明の光磁気記録媒体の記録方法の手順を示すフローチャートである。
【００２８】
図１は、図示の都合上、マークｍ形成直前にスペースｓが形成される状態のパワーストラテジが図示してあり、またこの状態に対応して、図６〜図８にはそれぞれスペースｓの位置を「マーク前スペース長」と記してあるが、スペースｓとマークｍとの位置関係は相対の関係であり、マークｍ、スペースｓ、マークｍ、スペースｓ、…と、順次交互に繰り返し形成されるものである。
【００２９】
［光磁気記録媒体］
本発明の光磁気記録媒体の実施の形態は、光磁気ディスク１０である。
【００３０】
光磁気ディスク１０は、まず磁区の揺らぎの影響をほとんど受けない十分な大きさの磁区を形成し、直後に磁区の後方部分を消去し、消去した残りの前方部分だけの磁区をマークとする、上記した磁区後部消去方式に対応した構造を備えている。
【００３１】
即ち、光磁気ディスク１０は、図１に示すように、パワーストラテジで光変調したレーザ光Ｌを、ピークパワーレベルＰｐ１で信号トラックとなる案内溝上に照射してマークｍを形成し、先行するマークｍの後方部分にその前方部分が重なるようにレーザ光ＬをピークパワーレベルＰｐ１よりも低いピークパワーレベルＰｐ２で案内溝上に照射してスペースｓを形成し、先行するスペースｓの後方部分にその前方部分が重なるようにレーザ光Ｌを第２ピークパワーレベルＰｐ２から第１ピークパワーレベルＰｐ１に戻して案内溝上に照射して新たなマークｍを形成する、レーザ光Ｌの一連の照射を繰り返し行って、案内溝上にマークｍ及びスペースｓを交互に形成することにより、高密度光磁気記録を行う構成を備えた光磁気ディスクである。
【００３２】
光磁気ディスク１０の構造は、図２に示すように、レーザ光Ｌが入射する入射面１１ａを有する光透過性のディスク基板１１の出射面１１ｂ上に、第１誘電体層１２、第１磁性層１３、第２磁性層１４、第３磁性層１５、第４磁性層１６、第５磁性層１７、第２誘電体層１８、熱制御層１９、保護層２０を、それぞれ順次積層してなる。
【００３３】
ディスク基板１１の出射面１１ｂは、案内溝を螺旋状に形成している。
【００３４】
第１、第２誘電体層１２，１８は、それぞれ、ＳｉＮである光透過性誘電材料からなる層である。
【００３５】
第１磁性層〜第５磁性層１３〜１７は、それぞれ、Ｇｄ、Ｔｂ、Ｄｙである希土類と、Ｆｅ、Ｃｏである遷移金属とからなり、かつ希土類と遷移金属との組成比に応じて、各層の磁気特性をそれぞれ調整可能とする合金からなる。
【００３６】
熱制御層１９は、Ａｌを主成分とするＡｌ−Ｓｉ合金からなる。
【００３７】
光磁気ディスク１０は、図２に示すように、案内溝が形成された円形のポリカーボネート製の光透過性のディスク基板１１上に、第１誘電体層１２を形成後、第１磁性層１３〜第５磁性層１７を順次積層し、この上に、第２誘電体層１８、熱制御層１９、保護層２０を順次形成してなる。
【００３８】
第１誘電体層１２及び第２誘電体層１８はそれぞれ、光透過性の誘電材料を使用する。ここでは、ＳｉＮを用いた。
【００３９】
第１磁性層１３〜第５磁性層１７はそれぞれ、Ｇｄ、Ｔｂ、Ｄｙなどの希土類及びＦｅ、Ｃｏなど遷移金属の合金からなる。これら金属の組成比で磁気特性を制御することができる。
【００４０】
本発明では希土類として、ＧｄとＴｂ、遷移金属として、ＦｅとＣｏを選択して合金の磁性層を形成した。
【００４１】
熱制御層１９は、記録や再生時の熱の冷却を補助する働きがあり、熱伝導率が高い、Ａｌ、Ａｇなどが使用可能である。
【００４２】
第１、第２誘電体層１２，１８、第１磁性層〜第５磁性層１３〜１７は、マグネトロンスパッタリング法により形成することができる。
【００４３】
全ての層１２〜１９を積層した後に、ＵＶ（紫外線）硬化樹脂のコート材で保護層２０を形成した。こうして作成した光磁気記録媒体１０に、満遍なく外部磁界を、１６．９ｋＯｅを印加して、図３に示す温度状態６の磁化方向に初期化した。
【００４４】
［光磁気記録媒体記録再生装置］
次に、本発明の光磁気記録媒体の記録方法を実行するための光磁気記録媒体記録再生装置について説明する。この光磁気記録媒体記録再生装置は、光ディスク記録再生装置ＡＡ（図９）である。
【００４５】
光ディスク記録再生装置ＡＡは、上記した光磁気ディスク１０に情報を光磁気記録再生する。
【００４６】
（光磁気記録）
光ディスク記録再生装置ＡＡは、図９に示すように、外部から供給される情報信号を１−７変調器２１に供給し、ここで情報信号を１−７変調して、変調信号として、記録波形発生回路２２へ出力する。記録波形発生回路２２は、入力する変調信号に基づいて、パワーストラテジ（図１）対応の記録波形信号を発生し、レーザ駆動回路２３及びアンプ２４にそれぞれ出力する。レーザ駆動回路２３は入力する記録波形信号に応じたパワーをもって記録用レーザ駆動信号を生成し、光学ヘッド２４へ出力する。
【００４７】
一方、記録波形発生回路２２から出力する記録波形信号はアンプ２５に供給され、ここで所要増幅された後、電磁石である外部磁界２６へ記録磁界発生信号として出力する。
【００４８】
こうして、光学ヘッド２４はパワーストラテジに対応した記録パワーをもって光磁気ディスク１０に記録用のレーザ光Ｌを集光照射して、信号トラック上に、マーク、スペースを交互に繰り返し形成するとともに、外部磁界２６から記録磁界を印加することにより、情報信号を光磁気ディスク１０に光磁気記録することができる。
【００４９】
図９中、スピンドルモータ２９は光磁気ディスク１０を回転駆動するモータである。
【００５０】
（再生）
光ディスク記録再生装置ＡＡは、光磁気ディスク１０の再生時、一定レベルで小パワーの再生用レーザ駆動信号をレーザ駆動回路２３で発生し、この再生用レーザ駆動信号を光学ヘッド２４へ出力する。これによって、光学ヘッド２４は再生用のレーザ光Ｌを光磁気ディスク１０の信号トラックに集光照射して、記録してある情報を読み出す。
【００５１】
読み出した読出信号は、プリアンプ回路２７で所要増幅された後、１−７復調器２８で相補的に復調することにより、光磁気ディスク１０に記録した情報信号を再生することができる。
【００５２】
具体的には、前記した光学ヘッド２４は、波長６５０ｎｍのレーザ光Ｌを出射し、また開口数０．６５の対物レンズを搭載している。
【００５３】
また、前記した外部磁界２６は、図示せぬ電磁石を光磁気ディスク１０の近傍に取り付けて、記録時に、光磁気ディスク１０に記録磁界を印加できるようにしてある。
【００５４】
さらに、前記した１−７変調器２１に外部から供給される情報信号を発生する信号発生器は、パルステック社製のＭＳＧ−４を使用した。
【００５５】
前記した記録条件は、光磁気ディスク１０の回転線速度３ｍ／ｓ、レーザ光Ｌの再生パワー３．７ｍＷ、記録パターンの基準となるクロック周波数を４０ＭＨｚ、１Ｔ長を２５ｎｓとした。変調方式は１−７変調とし、基準クロックから算出される１Ｔ長２５ｎｓの２倍の２Ｔから８倍の８Ｔまでを規定した。マーク長は２Ｔで０．１５μｍ、８Ｔで０．６μｍとなる。
【００５６】
図１に示すパワーストラテジにおける記録パワー値は、図４に示すように、ピークパワーレベルＰｐ１，Ｐｐ２、及び、ボトムパワーＰｂ１，Ｐｂ２は、いずれも、２Ｔ〜８Ｔのマーク長ｍｌ、スペース長ｓｌに拘らず、それぞれ一定の値とした。
【００５７】
また、２Ｔ〜８Ｔにおけるマーク長ｍｌ及びスペース長ｓｌの各値は、図５に示すように、マーク長ｍｌ及びスペース長ｓｌについてのパルス幅設定は、それぞれ、マーク用パルスでピークパワーレベルＰｐ１のパワーを発生する時間は、２Ｔ〜５Ｔまでは、パルス幅Ｔｍ２は使わず、パルス幅Ｔｍ１のみとした。
【００５８】
一方、スペース用パルスでマルチパルスＴｓｍは、スペース用パルス２Ｔでは使わず、スペース用パルス３ＴでマルチパルスＴｓｍは１本、４Ｔで２本というようにスペース長をｎとしたとき、マルチパルスＴｓｍ数は、（ｎ−２）本とした。
【００５９】
具体的には、スペース用パルスの先頭パルスＴｓ１の遅延量、即ち、スペース用パルスの先頭からの遅延時間ｄＴｓを新たに設定した。
【００６０】
同一の光磁気ディスク１０に対し、遅延時間ｄＴｓを用いて最適化する方法と、遅延時間ｄＴｓを用いない従来の方法との比較を試み、２Ｔ〜８Ｔの各マーク長ｍｌにおける、従来と本発明との長さの各ばらつき具合の分布を図６に表示した。この長さ測定の平均となる時間を、横河電機社製のタイムインターバルアナライザーＴＡ５２０を使い測定した。
【００６１】
例えば、２Ｔのマークｍ及びスペースｓの各時間幅は、１Ｔの２倍の時間、即ち、２５ｎｓ×２＝５０ｎｓが理想的な時間であり、この時間からズレを生じると、再生信号のジッタが悪化する。
【００６２】
マークｍの測定時間の結果を、スペースの先頭パルスに遅延の無い従来の方法を図７に示し、また、遅延時間ｄＴｓがある本発明方法の結果を図８に示した。
【００６３】
図８に示した遅延時間ｄＴｓがある本発明方法の方が、２Ｔ〜８Ｔのマークにおけるマーク長は、全て、マーク直前のスペース長が２Ｔ〜８Ｔであっても、理想的な長さが得られている。
【００６４】
これに対して、図７に示した遅延時間ｄＴｓがない従来の方法では、特に、２Ｔ〜５Ｔのマークにおけるマーク長は、マーク直前のスペース長が４Ｔ〜８Ｔの場合、理想的な長さが得られていない。
【００６５】
［光磁気記録媒体の記録方法］
次に、本発明の光磁気記録媒体の記録方法の実施の形態を、図１０を用いて説明する。
【００６６】
本発明の光磁気記録媒体の記録方法は、５つの磁性層１−５が積層された図３の温度状態６の状態から、昇温と冷却によって４種類の磁化方向を持った状態６、状態７、状態８、状態９となる光磁気記録媒体において、室温の状態で状態６と状態９の２つの状態を安定して形成するものである。
【００６７】
状態６と状態９とは異なる温度過程（状態６は温度Ｔ３以下、状態９は、温度Ｔ３以下→温度Ｔ１以上→温度Ｔ２以上→温度Ｔ１→温度Ｔ３）で形成されるため、それぞれに好適な記録条件を設定する必要がある。
【００６８】
本発明の光磁気記録媒体の記録方法は、記録時の光パルスのパワーストラテジを図１に示すように、マーク用、スペース用にそれぞれ好適なパルスのピークパワーＰｐ１及びＰｐ２を設定し、好適なボトムパワーＰｂ１及びＰｂ２を設定し、マーク長、スペース長に応じてその光パルス数ｎ（ｎは整数）を可変すること、マーク用のＰｐ１のパワーのパルス幅Ｔｍ１、Ｔｍ２、マーク用のＰｂ１のパワーのパルス幅Ｔｂ１、Ｔｂ２及びスペース用のパルス幅Ｔｓ１、Ｔｓｍを規定するところは従来どおりだが、スペース用のパルスＴｓ１を発生するタイミングを、当該スペースの前に来るマークの長さによって図１中のｄＴｓ分だけ遅延することで、短いマーク、スペースから長いマークスペース（２Ｔ〜８Ｔ）まで安定して理想的な長さて形成できる記録方法である。
【００６９】
また、光磁気ディスク１０（図２）を光ディスク記録再生装置ＡＡ（図９）に装填し、記録すべき情報で光変調したレーザ光Ｌを第１ピークパワーレベルＰｐ１で信号トラックとなる案内溝上に照射してマークｍを形成し、先行する当該マークｍの後方部分にその前方部分が重なるようにレーザ光Ｌを第１ピークパワーレベルＰｐ１よりも低い第２ピークパワーレベルＰｐ２で案内溝上に照射してスペースｓを形成し、先行する当該スペースｓの後方部分にその前方部分が重なるようにレーザ光Ｌを第２ピークパワーレベルＰｐ２から第１ピークパワーレベルＰｐ１に戻して案内溝上に照射して新たなマークｍを形成する、レーザ光Ｌの一連の照射を繰り返し行って、案内溝上にマークｍ及びスペースｓを交互して、記録すべき情報を光磁気ディスク１０に光磁気記録する。
【００７０】
さらに、図１に示すように、マークｍのマーク長ｍｌ及びスペースｓのスペース長ｓｌは、それぞれ、２Ｔ，３Ｔ，４Ｔ，５Ｔ，６Ｔ，７Ｔ，８Ｔのいずれかに対応している。
【００７１】
マークｍ及びスペースｓを案内溝上に順次交互に形成するための、レーザ光ＬのパワーストラテジＰｗは、
レーザ光Ｌのパワーレベルを、Ｐｐ１＞Ｐｐ２＞Ｐｂ１＞Ｐｂ２
（但し、
Ｐｐ１：第１ピークパワーレベル
Ｐｐ２：第２ピークパワーレベル
Ｐｂ１：マークのボトムパワーレベル
Ｐｂ２：スペースのボトムパワーレベル）
とする。
【００７２】
スペースｓは、当該スペースｓの先端ｓｓから当該スペースｓの終端ｓｅに亘り、遅延時間ｄＴｓ、先頭バルスＴｓ１、マルチパルスＴｓｍを、スペース長ｓｌに応じて、設定する。
【００７３】
マークｍは、当該マークｍの先端ｍｓから当該マークｍの終端ｍｅ亘り、先行ピークパルスＴｍ１、先行ボトムパルスＴｂ１、後行ピークパルスＴｍ２、後行ボトムパルスＴｂ２を、前記マーク長ｍｌに応じて、設定する。
【００７４】
スペースｓの先端ｓｓからマークｍの終端ｍｅに亘り、順次、遅延時間ｄＴｓ、先頭バルスＴｓ１、マルチパルスＴｓｍ、先行ピークパルスＴｍ１、先行ボトムパルスＴｂ１、後行ピークパルスＴｍ２、後行ボトムパルスＴｂ２を、マーク長ｍｌ及びスペース長ｓｌに応じて、配列している。
【００７５】
上記した条件の下、本発明の光磁気記録媒体の記録方法は、図１０に示すフローにより行なわれる。
【００７６】
まず、当該マークｍのマーク長ｍｌが、６Ｔ，７Ｔ，８Ｔのいずれか（「６Ｔ以上」）であることを判定する。「マーク長６Ｔ以上?」（ステップＳ１）。
【００７７】
ステップＳ１の判定の結果、マーク長ｍｌが６Ｔ，７Ｔ，８Ｔのいずれかに対応した長さであるときは（ＹＥＳ）、当該マークｍの直前に位置するスペースｓは、当該スペース長ｓｌを、遅延時間ｄＴｓを有することなく設定する。「スペースの先頭Ｄｅｌａｙ無し設定」（ステップＳ２）。
【００７８】
一方、ステップＳ１の判定の結果、マーク長ｍｌが６Ｔ，７Ｔ，８Ｔのいずれかに対応した長さでないときには（ＮＯ）、当該マーク長ｍｌが２Ｔ又は３Ｔの長さであることを判定する。「マーク長が２Ｔ、３Ｔ?」（ステップＳ３）。
【００７９】
ステップＳ３の結果、マーク長ｍｌが２Ｔ又は３Ｔの長さであるときに（ＹＥＳ）、当該マークｍの直前に位置するスペースｓのスペース長ｓｌが２Ｔ又は３Ｔの長さであることを判定する。「前スペース２Ｔ、３Ｔ?」（ステップＳ４）。
【００８０】
ステップＳ４の結果、当該マークｍの直前に位置するスペースｓのスペース長ｓｌが２Ｔ又は３Ｔの長さであるときは（ＹＥＳ）、遅延時間ｄＴｓを有することなく設定する。
【００８１】
一方、第４ステップＳ４の結果、当該マークｍの直前に位置するスペースｓのスペース長ｓｌが２Ｔ又は３Ｔの長さでないときには（ＮＯ）、当該マークｍの直前に位置するスペースｓのスペース長ｓｌが、４Ｔ，５Ｔ，６Ｔ，７Ｔ，８Ｔのいずれか（「４Ｔ以上」）であることを判定する。「前スペース４Ｔ以上?」（ステップＳ５）。
【００８２】
ステップＳ５の判定の結果、当該マークｍの直前に位置する前記スペースｓのスペース長ｓｌは４Ｔ，５Ｔ，６Ｔ，７Ｔ，８Ｔのいずれかでないときには（ＮＯ）、当該マークｍの直前に位置するスペースｓは、当該スペース長ｓｌを、遅延時間ｄＴｓを有することなく設定する。「スペースの先頭Ｄｅｌａｙ無し設定」（ステップＳ６）。
【００８３】
一方、第３ステップＳ３の結果、マーク長ｍｌが２Ｔ又は３Ｔの長さでないときには（ＮＯ）、当該マークｍの直前に位置する前記スペースｓのスペース長ｓｌは６Ｔ，７Ｔ，８Ｔのいずれか（「６Ｔ以上」）であることを判定する。（ステップＳ７）。
【００８４】
ステップＳ７の判定の結果、当該マークｍの直前に位置する前記スペースｓのスペース長ｓｌは６Ｔ，７Ｔ，８Ｔのいずれかであるときには（ＹＥＳ）、当該マークｍの直前に位置するスペースｓは、当該スペース長ｓｌを、遅延時間ｄＴｓを有して設定する。「スペースの先頭Ｄｅｌａｙあり設定」（ステップＳ８）。
【００８５】
こうして、本発明の光磁気記録再生方法は、２Ｔ又は３Ｔの長さのマーク長ｍｌを有する前記マークｍに引き続いて形成されるスペースｓのスペース長ｓｌが、４Ｔ，５Ｔ，６Ｔ，７Ｔ，８Ｔのいずれかの場合、あるいは、４Ｔ又は５Ｔの長さのマーク長ｍｌを有する前記マークｍに引き続いて形成されるスペースｓのスペース長ｓｌが、６Ｔ，７Ｔ，８Ｔのいずれかの場合には、当該スペース長ｓｌを遅延時間ｄＴｓを有して設定することによって、当該遅延時間ｄＴｓを用いて前記マークｍを形成する際に生じた蓄熱を冷却することができる。
【００８６】
スペースｓ先端の遅延時間ｄＴｓを有しない従来方法では、６Ｔ〜８Ｔのような長めのスペースの後の２〜４Ｔのような短めのマークを形成するときには、マーク長が長くなってしまう傾向があったが、これに対して、本発明の方法では、図１に示すように、遅延時間dＴｓを新規に設定し、図８に示すマーク幅を設定することによって、長めのスペースの後の短めのマークの長さも従来よりも補正できるようになり、全体としてマークの長さのズレを激減させることが出来た。
【００８７】
短いマークと長いスペースとの組み合わせでマーク長にズレが生じてしまうのは、マーク用の光パルスで制御できる範囲が限られていることが要因であると考えられる。
【００８８】
マーク用の光パルスに必要な働きはマークが形成できるだけの十分な光量を与えることとマーク形成後に光量が十分に低く熱量が下げられた時間を作り、次に来るスペース形成の準備をすることである。
【００８９】
短いマークでは、マークパルス領域で使用可能な時間は限られているので、十分なマークを形成するために十分長さで光パルスを割り当てると、その後に光量を十分に下げるための時間が確保できず、マーク形成後に光量を下げても次のスペースが来るまでに熱の冷却が追いつかず、スペース用の光パルスが来るとマーク形成の終わり際の熱が必要な時間以上保たれてしまうため、短いマークが理想的な長さよりも長くなってしまう傾向があると考えられる。
【００９０】
長いマークの場合には、使用可能な時間は長いのでマークの光パルス内で光量の低い時間が十分に確保できるため、パルスの長さを最適化すれば従来の方法でも理想的な長さでマークが形成できたと考えられる。
【００９１】
こうして本発明では、マークの光パルスで不足する光量が低い時間をマークの光パルスでなくスペースパルスの先頭部分を遅延させることで確保し、短いマークが長くなってしまう傾向を抑制し、全体としてマーク長を揃えることができた。
【００９２】
実施例で使用した記録媒体は同一のものを用いて、記録パルスだけを改良し、媒体の特性を従来以上に十分引き出すことができた。
【００９３】
以上の説明のように、照射する光パルスの強度と幅の変調のみで記録状態（即ちマーク）と消去状態（即ちスペース）をそれぞれ光パルスを用いて形成する光磁気記録媒体の情報の記録方式において、記録しようとするマーク直前のスペースの長さに応じてスペース用光パルスの先頭パルスを遅延することによって、マークの長さをマーク直前のスペースの長さが変わっても同じ定義のマークであれば同じ長さにそろえることが出来るようになり、全体として長さズレのないマーク形成が可能で信号の品質が大きく向上するものである。
【００９４】
実施の形態では光パルスと外部磁界を記録のために用いたが、光パルスを用いる光記録媒体でマークにもスペースにもパルスを用いる媒体であれば、いずれのものにも適用可能である。
【図面の簡単な説明】
【００９５】
【図１】本発明の光磁気記録媒体に集光照射するレーザ光のパワーストラテジを説明するための図
【図２】本発明の光磁気記録媒体の積層構造を説明するための図
【図３】光磁気記録媒体の温度変化に対する磁化配向の変化を説明するための図
【図４】図１に示すパワーストラテジにおける記録パワー値を示す図
【図５】1Ｔ〜８Ｔにおけるマーク長及びスペース長の各値を示す図
【図６】スペース先端における遅延時間の有無を示す図
【図７】マーク直前に位置するスペース長の各値を示す図
【図８】マーク直前に位置するスペース長の各値を示す図
【図９】光磁気記録媒体記録再生装置の主要部を示すブロック構成図
【図１０】本発明の光磁気記録媒体の記録方法の手順を示すフローチャート
【符号の説明】
【００９６】
１０  光磁気ディスク、光磁気記録媒体
１１  ディスク基板
１１ａ  入射面
１１ｂ  の出射面
１２，１８  第１，第２誘電体層
１３〜１７  第１磁性層〜第５磁性層
１９  熱制御層
ｄＴｓ  遅延時間
Ｌ  レーザ光
ｍ  マーク
ｍｌ  マーク長
Ｐｐ１  第１ピークパワーレベル
Ｐｐ２  第２ピークパワーレベル
Ｐｂ１  マークのボトムパワーレベル
Ｐｂ２  スペースのボトムパワーレベル
Ｐｗ  パワーストラテジ
ｓ  スペース
ｓ１  先頭バルスＴ、
ｓｅ  終端
ｓｌ  スペース長
ｓｍ  マルチパルスＴ
ｓｓ  先端
Ｓ１〜Ｓ８  ステップ
Ｔ  チャネル周期
Ｔｂ１  先行ボトムパルス
Ｔｂ２  後行ボトムパルス
Ｔｍ１  先行ピークパルス
Ｔｍ２  後行ピークパルス
【図１】
2009116971.tif 000003
【図２】
2009116971.tif 000004
【図３】
2009116971.tif 000005
【図４】
2009116971.tif 000006
【図５】
2009116971.tif 000007
【図６】
2009116971.tif 000008
【図７】
2009116971.tif 000009
【図８】
2009116971.tif 000010
【図９】
2009116971.tif 000011
【図１０】
2009116971.tif 000012